(57)【特許請求の範囲】
【請求項１】
フェノール樹脂をバインダーとして強磁性酸化鉄粒子が結着してなる球状磁性複合体粒子の粒子表面がシリコーン系樹脂、フッ素系樹脂、アクリル系樹脂、スチレン−アクリル系樹脂から選ばれる１種又は２種以上で被覆されている電子写真現像剤用磁性キャリアであって、前記球状磁性複合体粒子表面の十点平均粗さＲｚが０．３μｍ〜２．０μｍであることを特徴とする電子写真現像剤用磁性キャリア。
【請求項２】
前記球状磁性複合体粒子表面の最大高さＲｙが０．７μｍ〜２．５μｍである請求項１記載の電子写真現像剤用磁性キャリア。
【請求項３】
前記球状磁性複合体粒子表面の算術平均粗さＲａが０．１μｍ〜０．９μｍであり、凹凸の平均間隔Ｓｍが０．６μｍ〜６．０μｍである請求項１又は２記載の電子写真現像剤用磁性キャリア。
【請求項４】
前記球状磁性複合体粒子は、強磁性酸化鉄粒子が総量にして８０〜９９重量％含まれており、
前記強磁性酸化鉄粒子は、平均粒子径の異なる強磁性酸化鉄粒子ａと強磁性酸化鉄粒子ｂとによって構成されており、
平均粒子径が大きい強磁性酸化鉄粒子ａの平均粒子径ｒａと平均粒子径が小さい強磁性酸化鉄粒子ｂの平均粒子径ｒｂとの比ｒａ／ｒｂが１より大きく、前記強磁性酸化鉄粒子ａと前記強磁性酸化鉄粒子ｂとの重量比は、該強磁性酸化鉄粒子ａと該強磁性酸化鉄粒子ｂとの総量を１００重量部としたとき、１〜５０重量部の範囲で強磁性酸化鉄粒子ａを含有し、かつ、強磁性酸化鉄粒子ａと該強磁性酸化鉄粒子ｂの形状は、球状、六面体、八面体、多面体、不定形から選ばれるいずれかの形状を示すことを特徴とする請求項１乃至３のいずれかに記載の電子写真現像剤用磁性キャリア。
【請求項５】
前記電子写真現像剤用磁性キャリアの印加電圧１００Ｖのときの電気抵抗値Ｒ１００が１×１０８Ωｃｍ〜１×１０１６Ω・ｃｍであって、印加電圧３００Ｖのときの電気抵抗値Ｒ３００が
０．１≦Ｒ３００／Ｒ１００≦１
であることを特徴とする請求項１乃至４のいずれかに記載の電子写真現像剤用磁性キャリア。
【請求項６】
平均粒子径の異なる強磁性酸化鉄粒子ａと強磁性酸化鉄粒子ｂとの混合粉末にフェノール類とアルデヒド類とを水性媒体中で攪拌、混合しながら反応・硬化させて、強磁性酸化鉄粒子とフェノール樹脂とからなる球状磁性複合体粒子を生成させて、球状磁性複合体粒子の表面に平均粒子径の大きな強磁性酸化鉄粒子ａの形状に起因する微小な凹凸を有すことを特徴とする請求項１乃至５のいずれかに記載の電子写真現像剤用磁性キャリアの製造方法。
【請求項７】
請求項１乃至５のいずれかに記載の電子写真現像剤用磁性キャリアを用いた二成分系現像剤。
【発明の詳細な説明】
【技術分野】
【０００１】
本発明は、電子写真現像剤用磁性キャリアに関するものであって、詳しくは粒子表面に微小な凹凸を形成することによって、樹脂被覆時の接着性が優れ被覆層の磨耗や剥がれを防止することができ、キャリアに対する機械的なストレスに対して安定となり、更に適切な電気抵抗値をもち、かつ電気抵抗値の電圧依存性を少なく制御することで、優れた階調性を有す電子写真現像剤用磁性キャリア及び該電子写真現像剤用磁性キャリアとトナーとを有する二成分現像剤を提供する。
【背景技術】
【０００２】
周知の通り、電子写真方式においては、セレン、ＯＰＣ（有機半導体）、ａ−Ｓｉ等の光導電性物質を感光体として用い、種々の手段により静電気的潜像を形成し、この潜像に磁気ブラシ現像法等を用いて、潜像の極性と逆に帯電させたトナーを静電気力により付着させ、顕像化する方式が一般に採用されている。
【０００３】
この現像工程においては、トナーとキャリアとからなる二成分系の現像剤が使用され、キャリアと呼ばれる担体粒子が摩擦帯電により適量の正又は負の電気量をトナーに付与し、且つ、磁気力を利用し磁石を内蔵する現像スリーブを介して、潜像を形成した感光体表面付近の現像領域にトナーを搬送している。
【０００４】
近年、前記電子写真方式の複写機又はプリンターはデジタル化、複合化が進み、高機能化、高画質化及び高速化の要求がこれまで以上に増大している。また、パーソナル化、省スペース化等の市場要求に伴い、電子写真方式の画像形成装置の小型化が促進されている。特にフルカラーの画質に関しては高級印刷、銀塩写真に近い高画質品位が望まれている。この為、細密化された潜像を長期にわたり忠実に可視化するためには現像剤帯電を安定に維持することが重要である。これらの特性を安定に維持するためには、現像剤中に含有されているキャリア特性、つまり帯電機能を有するキャリアの帯電性能や電気抵抗等の諸特性が長期に亘って安定に維持できる高寿命化がより必要とされている。
【０００５】
これまで、現像剤を形成するキャリアは、装置内に滞留してトナーと摩擦が繰り返されるために、キャリアの表面状態が使用経時によって変化を起こし、画像が変化するという問題があった。これは、キャリア粒子表面にトナーが強固に付着してしまい汚染されることで本来持っているキャリアの帯電性が失われてしまう現象（いわゆるトナーのスペント）と、キャリア粒子表面に形成された樹脂被覆層が摩擦によって剥離を起こし、リークサイトを生じて電気抵抗が変化する現象の２つの現象が大きな原因とされている。
【０００６】
これらの問題に対し、キャリアへのトナーのスペント化を防止するためには、従来からキャリア表面に種々の樹脂を被覆する方法が提案されており、例えばキャリア芯材粒子表面にフッ素樹脂、シリコーン樹脂等の離型性樹脂をコートしたものが知られている。このようなコート型キャリアは帯電量、抵抗制御の機能付与だけでなく、表面が低表面エネルギー物質で覆われているため、現像時にトナーのスペント化が起こり難く、その結果、帯電量が安定し、現像剤の長寿命化が計れる。
【０００７】
一方、キャリアにはある程度の電気抵抗値を有すことが求められており１×１０８〜１×１０１６Ω・ｃｍ程度の電気抵抗値が求められている。即ち鉄粉キャリアのように電気抵抗値が１０６Ω・ｃｍと低い場合には、スリーブからの電荷注入によりキャリアが感光体の画像部へ付着したり、潜像電荷がキャリアを介して逃げ、潜像の乱れや画像の欠損等を生じたりする問題がある。また、絶縁性の樹脂を厚く被覆してしまうと電気抵抗値が高くなりすぎ、キャリア電荷がリークしにくくなり、さらにトナーの帯電量も高くなり、結果、エッジの効いた画像にはなるが、反面、大面積の画像面では中央部の画像濃度が非常に薄くなるという問題が生じる。
【０００８】
更に、電気抵抗値の電圧に対する依存性が大きくなると、一般的に階調性のない画像となり、複写機及びプリンターの現像剤として用いた場合に高画質化が困難となり、用途も限定されることとなる。
【０００９】
一般的に二成分系現像剤を構成するキャリアとして、鉄粉キャリア及びフェライトキャリア、バインダー樹脂中に磁性粒子粉末を分散させたバインダー型キャリア、及び磁性体を被覆樹脂でコートしてなるコート型キャリアがよく知られている。
【００１０】
鉄粉キャリア及びフェライトキャリアは、通常、粒子表面を樹脂で被覆して使用されるが、鉄粉キャリアは真比重が７〜８ｇ／ｃｍ３であってフェライトキャリアは真比重が４．５〜５．５ｇ／ｃｍ３と大きいために、現像機中で攪拌するためには大きな駆動力を必要とし、機械的な損耗が多く、トナーのスペント化、キャリア自体の帯電性劣化や感光体の損傷を招きやすい。さらに、前記鉄粉キャリア及びフェライトキャリア表面と被覆樹脂との接着性が良好とは言い難く、使用中に次第に被覆樹脂が剥離して、帯電性の変化を起こし、結果として画像の乱れやキャリア付着等の問題を引き起こしてしまう。
【００１１】
もっとも、特開平２−２２００６８号公報記載の磁性酸化鉄粒子とフェノール樹脂との球状磁性複合体粒子からなる磁性体分散型キャリアは、前記鉄粉キャリア及びフェライトキャリアに比べて被覆樹脂との接着性に数段優れており、使用中に被覆樹脂が剥離する問題はほとんど起こらないものである。
【００１２】
しかしながら、近年、カラー化が進むことで高画質化のためのキャリアに対する諸特性の向上と長期に亘って安定に維持できる高寿命化の要求がより高まっていることで、粒子間の衝突、粒子と現像装置内での機械的攪拌、熱的ストレスによって生じる被覆樹脂の削れ、又は剥離の抑制に対して不十分であるという課題を有している。また、前記磁性体分散型キャリアの芯材となる球状磁性複合体粒子の電気抵抗値が低いため、樹脂被覆層の剥離が生じた場合、現像時にリークが生じ、電気抵抗値の電圧依存性が大きくなるため階調性が劣る問題がある。
【００１３】
特に最近ではメンテナンスフリーシステムの時代へシフトしてきているため、マシン寿命まで現像剤の耐久性が必要な場合もあり、磨耗による被覆樹脂の剥離の抑制とトナースペントを起こりにくくするための対策、更には、十分な電気抵抗をもっていて、電気抵抗の電圧依存性が低い磁性キャリアが強く要求されている。
【００１４】
従来、磁性キャリアの表面状態に着目し、粒子表面に凹凸を形成し、表面凹凸を制御した例がある。
例えば、樹脂分散型粒子やスプレードライ粒子の粒子表面を十点平均粗さＲｚとその標準偏差によって制御した技術（特許文献１）、凸部形成材を含有し樹脂被覆によって粒子表面の凹凸を形成し、十点平均粗さＲｚ、または、凹凸の高低差と凸部の存在個数によって粒子表面を制御した技術（特許文献２、３）、焼成条件によって粒子表面を算術平均粗さＲａと凹凸の平均間隔Ｓｍによって制御した技術（特許文献４）、同じく焼成条件によって、粒子表面に縞模様の突起部分を形成し、粒子表面を算術平均粗さＲａと隣接する突起部分の間の溝の深さによって制御した技術（特許文献５）、酸処理によってハニカム状の粒子表面を形成し、粒子のＢＥＴ比表面積が計算式Ｓ＝ａ×Ｄｂ（Ｓ：芯材粒子のＢＥＴ比表面積  （ｍ２／ｇ）、Ｄ：芯材粒子の平均粒径  （μｍ）、ａ：係数、３≦ａ≦２２、ｂ：係数、ｂ＝−１．０５）に当てはまるように制御した技術（特許文献６）、粒子表面が板状金属酸化物粒子に起因する微小な凹凸を形成し、磁性キャリアの流動率によって制御した技術（特許文献７）などが挙げられる。
【先行技術文献】
【特許文献】
【００１５】
【特許文献１】特開２００８―８３０９８号公報
【特許文献２】特開２００６−１８１２９号公報
【特許文献３】特開２００２―２８７４３１号公報
【特許文献４】特開２００８―４０２７０号公報
【特許文献５】特開２００８―２５０２１４号公報
【特許文献６】特開２００７―１０１７３１号公報
【特許文献７】特開２００３―３２３００７号公報
【発明の開示】
【発明が解決しようとする課題】
【００１６】
しかしながら、上記従来の技術によって粒子表面の凹凸を制御し被覆樹脂との接着性を高くなり耐久性が向上するが、粒子間の衝突、粒子と現像装置内での機械的攪拌、熱的ストレスによって粒子表面凹凸の凸部にかかる負荷へ影響が大きい為、被覆樹脂の削れや剥離の抑制に対して十分とは言えず、上記課題に関して満足するものとは言い難い。
【００１７】
本発明は上記従来の課題を解決するもので、被覆樹脂の剥がれや磨耗に対する耐久性に優れ、かつキャリアに対する機械的ストレスにも安定となり、トナースペントを引き起こしたりすることがなく長期に亘ってカブリ、濃度ムラがなく安定に維持できるようになり、また階調性に優れた高画質な画像を長く維持できる電子写真現像剤に用いられる電子写真現像剤用磁性キャリア及び該電子写真現像剤用磁性キャリアとトナーとを有する二成分系現像剤を提供することを技術的課題とする。
【課題を解決するための手段】
【００１８】
前記技術的課題は、次の通りの本発明によって達成できる。
【００１９】
即ち、本発明は、フェノール樹脂をバインダーとして強磁性酸化鉄粒子が結着して成る球状磁性複合体粒子から成る電子写真現像剤用磁性キャリアであって、前記球状磁性複合体粒子表面の十点平均粗さＲｚが０．３μｍ〜２．０μｍであることを特徴とする電子写真現像剤用磁性キャリアである（本発明１）。
【００２０】
また、本発明は、前記球状磁性複合体粒子表面の最大高さＲｙが０．７μｍ〜２．５μｍである本発明１記載の電子写真現像剤用磁性キャリアである（本発明２）。
【００２１】
また、本発明は、前記球状磁性複合体粒子表面の算術平均粗さＲａが０．１μｍ〜０．９μｍであり、凹凸の平均間隔Ｓｍが０．６μｍ〜６．０μｍである本発明１又は２記載の電子写真現像剤用磁性キャリアである（本発明３）。
【００２２】
また、本発明は、前記球状磁性複合体粒子は、強磁性酸化鉄粒子が総量にして８０〜９９重量％含まれており、
前記強磁性酸化鉄粒子は、粒子径の異なる強磁性酸化鉄粒子ａと強磁性酸化鉄粒子ｂとによって構成されており、
平均粒子径が大きい強磁性酸化鉄粒子ａの平均粒子径ｒａと平均粒子径が小さい強磁性酸化鉄粒子ｂの平均粒子径ｒｂとの比ｒａ／ｒｂが１より大きく、前記強磁性酸化鉄粒子ａと前記強磁性酸化鉄粒子ｂとの重量比は、該強磁性酸化鉄粒子ａと該強磁性酸化鉄粒子ｂとの総量を１００重量部としたとき、１〜５０重量部の範囲で強磁性酸化鉄粒子ａを含有し、かつ、強磁性酸化鉄粒子ａと該強磁性酸化鉄粒子ｂの形状は、球状、六面体、八面体、多面体、不定形から選ばれるいずれかの形状を示すことを特徴とする本発明１乃至３のいずれかに記載の電子写真現像剤用磁性キャリアである（本発明４）。
【００２３】
また本発明は、前記電子写真現像剤用磁性キャリアの印加電圧１００Ｖのときの電気抵抗値Ｒ１００が１×１０８Ωｃｍ〜１×１０１４Ω・ｃｍであって、印加電圧３００Ｖのときの電気抵抗値Ｒ３００が
０．１≦Ｒ３００／Ｒ１００≦１
であることを特徴とする本発明１乃至４のいずれかに記載の電子写真現像剤用磁性キャリアである（本発明５）。
【００２４】
また本発明は、平均粒子径の異なる強磁性酸化鉄粒子ａと強磁性酸化鉄粒子ｂとの混合粉末にフェノール類とアルデヒド類とを水性媒体中で攪拌、混合しながら反応・硬化させて、強磁性酸化鉄粒子とフェノール樹脂とからなる球状磁性複合体粒子を生成させて、球状磁性複合体粒子の表面に平均粒子径の大きな強磁性酸化鉄粒子ａの形状に起因する微小な凹凸を有すことを特徴とする本発明１乃至５のいずれかに記載の電子写真現像剤用磁性キャリアの製造方法である（本発明６）。
【００２５】
また本発明は、本発明１乃至５のいずれかに記載の電子写真現像剤用磁性キャリアの粒子表面がシリコーン系樹脂、フッ素系樹脂、アクリル系樹脂、スチレン−アクリル系樹脂から選ばれる１種又は２種以上で被覆されていることを特徴とする電子写真現像剤用磁性キャリアである（本発明７）。
【００２６】
また本発明は、本発明１乃至５のいずれかに記載の電子写真現像剤用磁性キャリアを用いた二成分系現像剤である（本発明８）。
【発明の効果】
【００２７】
本発明に係る電子写真現像剤用磁性キャリアは、粒子表面に微小な凹凸を形成し、制御（表面粗さ、凹凸間隔、凹凸高さ、凹凸形状）しているので、樹脂被覆時の接着性が非常に優れ、被覆層の剥がれや磨耗に対する耐久性が優れているため、キャリアに対する機械的ストレスに対して安定であり、トナースペントを引き起こしたりすることがなく長期に亘って安定に維持できる高寿命化に優れている。更に、適切な電気抵抗値に制御し、かつ電圧依存性が少ないので階調性に優れ、電子写真現像剤用磁性キャリアとして好適である。
【００２８】
本発明に係る二成分系現像剤は、用いる磁性キャリアが耐久性に優れ、電気抵抗を制御しているので、高画質化、高速化に対応した現像剤として好適である。
【図面の簡単な説明】
【００２９】
【図１】実施例１で得られた球状磁性複合体粒子の粒子構造を示す電子顕微鏡写真である（２０００倍。）
【図２】実施例１で得られた球状磁性複合体粒子の表面構造を示す電子顕微鏡写真である（５０００倍。）
【図３】実施例４で得られた球状磁性複合体粒子の表面構造を示す電子顕微鏡写真である（５０００倍。）
【図４】実施例５で得られた球状磁性複合体粒子の表面構造を示す電子顕微鏡写真である（５０００倍。）
【図５】比較例１で得られた球状磁性複合体粒子の粒子構造を示す電子顕微鏡写真である（２０００倍。）
【図６】比較例１で得られた球状磁性複合体粒子の表面構造を示す電子顕微鏡写真である（５０００倍。）
【発明を実施するための形態】
【００３０】
以下、本発明を詳細に説明する。
【００３１】
まず、本発明に係る電子写真現像剤用磁性キャリア（以下、「磁性キャリア」という）について述べる。
【００３２】
本発明に係る磁性キャリア表面の十点平均粗さＲｚは、０．３μｍ〜２．０μｍである。前記十点平均粗さＲｚが０．３μｍ未満であると、磁性キャリア表面が比較的平滑になるため樹脂被覆との接着性が低下し、十分な耐久性が得られない。また、前記十点平均粗さＲｚが２．０μｍを超えてしまうと、磁性キャリア表面の凸部に摩擦、磨耗、機械的ストレス等による負荷がかかり易くなり、十分な耐久性が得られなくなる。好ましい十点平均粗さＲｚは０．３μｍ〜１．９μｍであり、さらに好ましくは０．３μｍ〜１．８μｍである。
【００３３】
本発明に係る磁性キャリア表面の最大高さＲｙは、０．７μｍ〜２．５μｍの範囲であることが好ましい。前記最大高さＲｙが０．７μｍ未満であると、適度な表面凹凸が得られず樹脂被覆時に十分な接着性が得られない。また、前記最大高さＲｙが２．５μｍを超えてしまうと、磁性キャリア表面の凸部に摩擦、磨耗、機械的ストレス等による負荷がかかり易くなり、凹凸の脱離を起こし十分な耐久性が得られなくなる。より好ましい最大高さＲｙは、０．７μｍ〜２．４５μｍの範囲である。
【００３４】
本発明に係る磁性キャリア表面の算術平均粗さＲａは０．１μｍ〜０．９μｍが好ましく、より好ましくは０．１μｍ〜０．８μｍの範囲が好ましく、更により好ましくは０．１μｍ〜０．５μｍの範囲であり、凹凸の平均間隔Ｓｍが０．６μｍ〜６．０μｍの範囲が好ましく、より好ましくは０．６〜５．５μｍであり、更により好ましくは０．６５〜３．０μｍの範囲が好ましい。算術平均粗さＲａ及び凹凸の平均間隔Ｓｍが前記範囲内にあると、より接着性が良好となるため好ましい。
【００３５】
本発明に係る磁性キャリアについて電気抵抗値を測定した場合、印加電圧１００Ｖのときの電気抵抗値Ｒ１００が１×１０８Ω・ｃｍ〜１×１０１４Ω・ｃｍであることが好ましい。電気抵抗値Ｒ１００を前記範囲とすることによって、スリーブからの電荷注入によりキャリアが感光体の画像部へ付着をより抑制したり、潜像電荷がキャリアを介して逃げ潜像の乱れや画像の欠損等をより抑制することができる。
【００３６】
本発明に係る磁性キャリアについて電気抵抗を測定した場合、印加電圧３００Ｖのときの電気抵抗値Ｒ３００は１×１０８Ω・ｃｍ〜１×１０１４Ω・ｃｍが好ましい。
【００３７】
本発明に係る磁性キャリアは、印加電圧１００Ｖのときの電気抵抗値Ｒ１００と印加電圧３００Ｖのときの電気抵抗値Ｒ３００と関係が
０．１≦Ｒ３００／Ｒ１００≦１．０
である。Ｒ３００／Ｒ１００が前記範囲とすることによって電気抵抗値の電圧依存性をより小さくすることができる。
【００３８】
本発明に係る磁性キャリアの平均粒子径は１０〜１００μｍが好ましい。平均粒子径が１０μｍ未満の場合には二次凝集しやすく、１００μｍを越える場合には機械的強度が弱く、また、鮮明な画像を得ることができなくなる。より好ましい平均粒子径は２０〜７０μｍである。
【００３９】
本発明に係る磁性キャリアの比重は２．５〜４．５が好ましく、より好ましくは２．５〜４．２である。
【００４０】
本発明に係る磁性キャリアの飽和磁化値は２０〜１００Ａｍ２／ｋｇが好ましく、より好ましくは４０〜８５Ａｍ２／ｋｇである。
【００４１】
本発明に係る磁性キャリアは、下記式で表される球形度が１．０〜１．４であることが好ましい。
【００４２】
球形度＝ｌ／ｗ
ｌ：球状磁性複合体粒子の平均長軸径
ｗ：球状磁性複合体粒子の平均短軸径
【００４３】
本発明に係る球状磁性複合体粒子の粒子表面に主に樹脂からなる表面被覆層を形成した磁性キャリアの電気抵抗値は、印加電圧１００Ｖのときの電気抵抗値Ｒ１００が１×１０８Ω・ｃｍ〜１×１０１６Ω・ｃｍが好ましい。印加電圧１００Ｖのときの電気抵抗値Ｒ１００が１×１０１６Ω・ｃｍを超える場合は、キャリア電荷がリークしにくくなり、さらにトナーの帯電量も高くなり、その結果、エッジの効いた画像にはなるが、反面、大面積の画像面では中央部の画像濃度が非常に薄くなるという問題が生じ好ましくない。印加電圧１００Ｖのときの電気抵抗値Ｒ１００が１×１０９Ω・ｃｍ〜５．０×１０１５Ω・ｃｍがより好ましい。
【００４４】
本発明に係る磁性キャリアについて電気抵抗を測定した場合、印加電圧３００Ｖのときの電気抵抗値Ｒ３００は１×１０８Ω・ｃｍ〜１×１０１６Ω・ｃｍが好ましい。
【００４５】
本発明に係る磁性キャリアは、印加電圧１００Ｖのときの電気抵抗値Ｒ１００と印加電圧３００Ｖのときの電気抵抗値Ｒ３００との関係（Ｒ３００／Ｒ１００）が０．１〜１．０であることが好ましく、より好ましくは０．２０〜０．９０であり、更により好ましくは０．２５〜０．８０である。
【００４６】
次に、本発明に係る磁性キャリアの製造法について述べる。
【００４７】
即ち、磁性キャリアを構成する球状磁性複合体粒子は、水性媒体中でフェノール類とアルデヒド類を塩基性触媒の存在下、強磁性酸化鉄粒子粉末を共存させてフェノール類とアルデヒド類とを反応させて得ることができる。
【００４８】
まず、本発明で用いる強磁性酸化鉄粒子粉末について述べる。
【００４９】
本発明に係る磁性キャリアに含まれる強磁性酸化鉄粒子粉末は、平均粒子径の異なる強磁性酸化鉄粒子ａと強磁性酸化鉄粒子ｂとによって構成されている。平均粒子径が相対的に大きい強磁性酸化鉄粒子粉末ａの平均粒子径ｒａと平均粒子径が相対的に小さい強磁性酸化鉄粒子粉末ｂの平均粒子径ｒｂとの平均粒子径比ｒａ／ｒｂが１．０より大きいものである。平均粒子径の比ｒａ／ｒｂが１．０以下の場合には、強磁性酸化鉄粒子粉末ａによる表層部が形成されず、十分な凹凸が得られないため、樹脂被覆した場合に十分な接着性が得られない。より好ましい平均粒子径の比ｒａ／ｒｂは１．１〜１０．０であり、更に好ましくは１．１〜９．０であり、更により好ましくは１．２〜５．０である。
【００５０】
本発明に係る磁性キャリアに含まれる強磁性酸化鉄粒子粉末ａと強磁性酸化鉄粒子粉末ｂとの混合比は、強磁性酸化鉄粒子粉末ａと強磁性酸化鉄粒子粉末ｂとの総量を１００重量部として１〜５０重量部の範囲内で強磁性酸化鉄粒子粉末ａを含有することが好ましい。強磁性酸化鉄粒子粉末ａが１重量部未満であると、芯部を形成する強磁性酸化鉄粒子粉末ｂが粒子表面に現れやすくなるため、強磁性酸化鉄粒子粉末ａからなる表層部が形成されなくなり、十分な表面凹凸が得られなくなる。また、強磁性酸化鉄粒子粉末ａが５０重量部を越える場合は、強磁性酸化鉄粒子粉末ａがすべて取り込まれにくくなり微粉、または異形粒子となって収率低下の原因となるため粒子表面に微小な凹凸が十分に形成されなくなる。好ましくは１０〜４５重量部である。
【００５１】
本発明における強磁性酸化鉄粒子粉末ａの平均粒子径ｒａは、０．２５μｍ〜５．０μｍが好ましい。平均粒子径ｒａが０．２５μｍ未満の場合は、磁性キャリア表面に十分な凹凸が得られなくなる。また、平均粒子径ｒａが５．０μｍを超える場合には、表面凹凸の凸部にかかる負荷が大きくなり、強磁性酸化鉄粒子粉末ｒａが脱離して凹凸の脱離、または、被覆樹脂に対する十分な耐久性が得られなくなる。より好ましい平均粒子径ｒａは０．２５〜２．０μｍである。
【００５２】
本発明における強磁性酸化鉄粒子粉末ｂの平均粒子径ｒｂは、０．０５μｍ〜０．２５μｍが好ましい。平均粒子径ｒｂが０．０５μｍ未満の場合は、磁性酸化鉄粒子粉末ｂの凝集力が大きくなり、磁性キャリアの作製が困難なものとなる。また、平均粒子径ｒｂが０．２５μｍを超える場合には、強磁性酸化鉄粒子粉末ａとの粒径差がなくなり、強磁性酸化鉄粒子粉末ａによる安定した表層部の形成が困難なものとなる。
【００５３】
本発明に係る強磁性酸化鉄粒子粉末ａ及び強磁性酸化鉄粒子粉末ｂとしては、マグネタイト粒子、マグヘマタイト粒子等の磁性酸化鉄粒子である。また、強磁性酸化鉄粒子粉末ａと強磁性酸化鉄粒子粉末ｂの粒子形状は、球状、六面体、八面体、多面体、不定形から選ばれるいずれかであり、その組み合わせは、同じ形状同士でも、または形状が異なったものを組み合わせても構わない。
【００５４】
本発明における強磁性酸化鉄粒子粉末ａ及び強磁性酸化鉄粒子粉末ｂは、粒子表面がＡｌ、Ｍｇ、Ｍｎ、Ｚｎ、Ｎｉ、Ｃｕ、Ｔｉ、Ｓｉから選ばれる１種又は２種以上の化合物によって被覆された強磁性酸化鉄粒子粉末を用いてもよい。上記化合物が被覆されたものを使用する場合、強磁性酸化鉄粒子粉末の粒子表面に存在する被覆元素の量は強磁性酸化鉄粒子粉末全体量に対して０．３５〜４．０重量％が好ましく、より好ましくは、０．４〜３．５重量％である。粒子表面がＡｌ、Ｍｇ、Ｍｎ、Ｚｎ、Ｎｉ、Ｃｕ、Ｔｉ、Ｓｉから選ばれる１種又は２種以上の化合物によって被覆された強磁性酸化鉄粒子粉末を用いることによって電気抵抗値の高い磁性キャリアを容易に得ることができる。
【００５５】
前記粒子表面がＡｌ、Ｍｇ、Ｍｎ、Ｚｎ、Ｎｉ、Ｃｕ、Ｔｉ、Ｓｉから選ばれる１種又は２種以上の化合物によって被覆された強磁性酸化鉄粒子粉末は以下の製造方法によって得ることができる。
【００５６】
粒子表面が被覆された強磁性酸化鉄粒子粉末は、常法に従って、マグネタイトの核粒子を製造し、次いで、前記核粒子を含有するスラリーを７０〜９５℃の温度範囲に保持し、スラリーのｐＨを制御して被覆元素塩を核粒子に対して０．０１５重量％／分以下の割合で添加した後、３０分以上熟成し、次いで、ｐＨ調整した後、常法に従って、水洗、乾燥することによって、得ることができる。
【００５７】
本発明における粒子表面が被覆された強磁性酸化鉄粒子粉末を得るための核粒子には、要求される磁気特性・分散性などの観点から様々な形状・粒子径のものが選択可能であり、その製造方法も多様に存在するが、本発明の目的をより効果的に達成するためには、表面処理をより均一に行う観点から、核粒子スラリー中には、表面処理の阻害因子となりやすい物質、例えば、未反応の水酸化鉄微粒子等の混入がないことが好ましい。
【００５８】
核粒子を含むスラリーを得るための手段には様々な方法が挙げられるが、例えば、Ｆｅ２＋水溶液の酸化反応中のｐＨを所定の値に制御することで、八面体・多面体・六面体・球状・凹凸形状のものを得ることができる。また、酸化反応中の粒子の成長条件を制御することで所望の粒子径の核粒子を得ることができる。また、核粒子の表面平滑性は、酸化反応終盤での成長条件を制御したり、一般に知られているようにシリカ成分やアルミ成分やカルシウム成分などの成分や亜鉛・マンガンなどのスピネルフェライト結晶構造を形成しやすい成分を添加することでも制御できる。
【００５９】
Ｆｅ２＋水溶液としては、例えば、硫酸第一鉄や塩化第一鉄などの一般的な鉄化合物を用いることができる。また、水酸化鉄を得るためもしくはｐＨ調整剤としてのアルカリ溶液には、水酸化ナトリウム、炭酸ナトリウム等の水溶液を用いることができる。各々の原料は、経済性や反応効率などを考慮して選択すればよい。
【００６０】
Ａｌ表面処理時のスラリーのｐＨは８．０〜９．０が好ましく、より好ましいｐＨは８．２〜８．８である。スラリーのｐＨが８．０未満の場合には、Ａｌ成分が核粒子表面に被覆されずＡｌ化合物単独で析出し、電気抵抗値の低いものとなり、また、ＢＥＴ比表面積値が高くなり吸湿性が高くなり好ましくない。スラリーのｐＨが９．０を超える場合にも、Ａｌ成分が核粒子表面に被覆されずＡｌ化合物単独で析出し、電気抵抗値の低いもととなり、また、ＢＥＴ比表面積値が高くなり吸湿性が高くなり好ましくない。Ｍｇ表面処理時のスラリーのｐＨは９．５〜１０．５、Ｍｎ表面処理時のスラリーのｐＨは８．０〜９．０、Ｚｎ表面処理時のスラリーのｐＨは８．０〜９．０、Ｎｉ表面処理時のｐＨは７．５〜８．５、Ｃｕ表面処理時のｐＨは６．５〜７．５、Ｔｉ表面処理時のｐＨは８．０〜９．０、Ｓｉ表面処理時のｐＨは６．５〜７．５が好ましい。上記ｐＨの範囲外の場合は電気抵抗値の低いものとなり、また吸湿性が高くなり好ましくない。
【００６１】
被覆成分を表面処理するスラリーの温度範囲は７０〜９５℃が好ましい。スラリーの温度が７０℃未満の場合には、ＢＥＴ比表面積値の高いものとなり、強磁性酸化鉄粒子自体の吸湿性の観点からも好ましくない。条件値は特に限定はないが、水系のスラリーであるため、生産性やコストを考慮すると９５℃程度が上限となる。
【００６２】
核粒子を含有するスラリーへの被覆化合物の添加速度は、核粒子に対して被覆元素０．０１５重量％／分以下で添加することが好ましい。より好ましくは核粒子に対して被覆元素０．０１重量％／分以下で添加することが好ましい。被覆元素を０．０１５重量％／分より大きな添加速度とすると、被覆化合物が核粒子表面に被覆されず単独で析出し、強磁性酸化鉄粒子自体の電気抵抗値の低いものとなり、またＢＥＴ比表面積値の大きなものとなり強磁性酸化鉄粒子自体の吸湿性の高いものとなる。下限は特に限定はないが生産性を考慮すると０．００２重量％／分が下限となる。
【００６３】
被覆化合物添加後には３０分以上熟成を行うことが被覆化合物を核粒子表面に均一に処理するため好ましい。上限は特に限定はないが生産性を考慮すると２４０分程度が上限となる。また、スラリーはよく攪拌されていることが好ましい。
【００６４】
熟成後は、スラリーのｐＨを４．０〜１０．０の範囲に制御することが好ましい。より好ましいスラリーのｐＨは６．０〜８．０の範囲である。ｐＨが４．０未満の場合被覆化合物層を核粒子表面に均一に形成することが困難である。ｐＨが１０．０を超える場合にも被覆化合物層を核粒子表面に均一に形成することが困難である。制御に際しては、スラリーはよく攪拌されていることが好ましい。
【００６５】
反応後は、常法に従って、水洗、乾燥を行えばよい。
【００６６】
本発明に用いる強磁性酸化鉄粒子粉末ａ及び強磁性酸化鉄粒子粉末ｂは、あらかじめ粒子表面を親油化処理しておくことが望ましい。親油化処理することによって、より容易に球形を呈した磁性キャリアを得ることが可能となる。
【００６７】
親油化処理は、強磁性酸化鉄粒子粉末ａ及び強磁性酸化鉄粒子粉末ｂをシランカップリング剤やチタネートカップリング剤等のカップリング剤で処理する方法や界面活性剤を含む水性溶媒中に強磁性酸化鉄粒子を分散させて、粒子表面に界面活性剤を吸着させる方法が好適である。
【００６８】
シランカップリング剤としては、疎水性基、アミノ基、エポキシ基を有するものが挙げられ、疎水性基を有するシランカップリング剤としては、ビニルトリクロルシラン、ビニルトリエトキシシラン、ビニル・トリス（β−メトキシ）シラン等がある。アミノ基、エポキシ基を有するシランカップリング剤としては前記アミノ基を有するシランカップリング剤、前記エポキシ基を有するシランカップリング剤を用いればよい。
【００６９】
チタネートカップリング剤としては、イソプロピルトリイソステアロイルチタネート、イソプロピルトリドデシルベンゼンスルホニルチタネート、イソプロピルトリス（ジオクチルピロホスフェート）チタネート等を用いればよい。
【００７０】
界面活性剤としては、市販の界面活性剤を使用することができ、強磁性酸化鉄粒子や該粒子表面に有する水酸基と結合が可能な官能基を有するものが望ましく、イオン性はカチオン性又はアニオン性のものが好ましい。
【００７１】
前記いずれの処理方法によっても本発明の目的を達成することができるが、フェノール樹脂との接着性を考慮するとアミノ基あるいはエポキシ基を有するシランカップリング剤による処理が好ましい。
【００７２】
前記カップリング剤又は界面活性剤の処理量は強磁性酸化鉄粒子粉末ａ及び強磁性酸化鉄粒子粉末ｂに対して０．１〜１０重量％が好ましい。
【００７３】
前記強磁性酸化鉄粒子粉末ａ及び強磁性酸化鉄粒子粉末ｂは、予め混合してから前記親油化処理を行っても、別々に処理を行っても構わないが、反応の際には強磁性酸化鉄粒子粉末ａ及び強磁性酸化鉄粒子粉末ｂが十分に混合された状態で使用することを必須とする（以下、強磁性酸化鉄粒子粉末ａ及び強磁性酸化鉄粒子粉末ｂが十分に混合された状態を「ブレンド粉末」という）。
【００７４】
本発明に係るブレンド粉末とフェノール樹脂とからなる球状磁性複合体粒子の製造方法は以下のとおりである。
【００７５】
本発明に用いるフェノール類としては、フェノールのほか、ｍ−クレゾール、ｐ−クレゾール、ｐ−ｔｅｒｔ−ブチルフェノール、ｏ−プロピルフェノール等のアルキルフェノール類や、アルキル基の一部又は全部が塩素原子、臭素原子で置換されたハロゲン化フェノール類等のフェノール性水酸基を有する化合物が挙げられる。
【００７６】
フェノール類として球状磁性複合体粒子におけるブレンド粉末の全含有量は、球状磁性複合体粒子に対して８０〜９９重量％が好ましく、８０重量％未満の場合には樹脂分が多くなり、大粒子が出来やすくなる。９９重量％を越える場合には樹脂分が不足して十分な強度が得られない。より好ましくは、８５〜９９重量％である。
【００７７】
本発明に用いるアルデヒド類としては、ホルマリン又はパラアルデヒドのいずれかの形態のホルムアルデヒド、アセトアルデヒド、フルフラール、グリオキサール、アクロレイン、クロトンアルデヒド、サリチルアルデヒド及びグルタールアルデヒド等が挙げられるが、ホルムアルデヒドが最も好ましい。
【００７８】
アルデヒド類はフェノール類に対してモル比で１．０〜４．０が好ましく、アルデヒド類のフェノール類に対するモル比が１．０未満の場合には、粒子の生成が困難であったり、樹脂の硬化が進行し難いために、得られる粒子の強度が弱くなる傾向がある。４．０を超える場合には、反応後に水性媒体中に残留する未反応のアルデヒド類が増加する傾向がある。より好ましくは１．２〜３．０である。
【００７９】
本発明に用いる塩基性触媒としては、通常のレゾール樹脂の製造に使用されている塩基性触媒が使用できる。例えば、アンモニア水、ヘキサメチレンテトラミン及びジメチルアミン、ジエチルトリアミン、ポリエチレンイミン等のアルキルアミンが挙げられ、特にアンモニア水が好ましい。塩基性触媒はフェノール類に対してモル比で０．０５〜１．５０が好ましい。０．０５未満の場合には、硬化が十分に進行せず造粒が困難となる。１．５０を越える場合には、フェノール樹脂の構造に影響するため造粒性が悪くなり、粒子径の大きな粒子を得ることが困難となる。
【００８０】
本発明における反応は水性媒体中で行われるが、水性媒体中の固形分濃度が３０〜９５重量％になるようにすることが好ましく、特に、６０〜９０重量％となるようにすることが好ましい。
【００８１】
塩基性触媒を添加した反応溶液は６０〜９５℃の温度範囲まで昇温し、この温度で３０〜３００分間、好ましくは６０〜２４０分間反応させ、フェノール樹脂の重縮合反応を行って硬化させる。
【００８２】
このとき、球形度の高い球状磁性複合体粒子を得るために、ゆるやかに昇温させることが望ましい。昇温速度は０．３〜１．５℃／ｍｉｎが好ましく、より好ましくは０．５〜１．２℃／ｍｉｎである。
【００８３】
このとき、粒径を制御するために、攪拌速度を制御することが望ましい。攪拌速度は１００〜１０００ｒｐｍが好ましい。
【００８４】
硬化させた後、反応物を４０℃以下に冷却すると、バインダー樹脂中にブレンド粉末が分散し、その構造は、強磁性酸化鉄粒子粉末ａによって表層部が形成された球状磁性複合体粒子の水分散液が得られる。
【００８５】
前記球状磁性複合体粒子を含む水分散液を濾過、遠心分離の常法に従って固・液を分離した後、洗浄・乾燥して球状磁性複合体粒子を得る。
【００８６】
本発明に係る磁性キャリアは、粒子表面がポリオレフィン系樹脂、ポリビニル系樹脂、ポリビニリデン系樹脂、シリコーン系樹脂、フッ素系樹脂、アミノ系樹脂、アクリル系樹脂、スチレン−アクリル系樹脂から選ばれる１種又は２種以上で被覆されていてもよい。
【００８７】
本発明に用いる被覆樹脂は特に限定されないが、ポリエチレン、ポリプロピレン等のポリオレフィン系樹脂；ポリスチレン；アクリル樹脂；ポリアクリロニトリル；ポリビニルアセテート、ポリビニルアルコール、ポリビニルブチラール、ポリ塩化ビニル、ポリビニルカルバゾール、ポリビニルエーテル、ポリビニルケトン等のポリビニル系又はポリビニリデン系樹脂；塩化ビニル・酢酸ビニル共重合体、スチレン・アクリル酸共重合体；オルガノシロキサン結合からなるストレートシリコン系樹脂又はその変性品；ポリテトラフルオロエチレン、ポリフッ化ビニル、ポリフッ化ビニリデン、ポリクロロトリフルオロエチレン等のフッ素系樹脂；ポリエステル；ポリウレタン；ポリカーボネート；尿素・ホルムアルデヒド樹脂等のアミノ系樹脂；エポキシ系樹脂；ポリアミド樹脂、ポリイミド樹脂、ポリアミドイミド樹脂、フッ素−ポリアミド樹脂、フッ素−ポリイミド樹脂、フッ素−ポリアミドイミド樹脂、などを挙げることができる。より好ましい樹脂は、シリコーン系樹脂、フッ素系樹脂、アクリル系樹脂、スチレン−アクリル系樹脂から選ばれる１種又は２種以上である。
【００８８】
本発明に係る磁性キャリアの樹脂による被覆量は、球状磁性複合体粒子に対して０．１〜５．０重量％が好ましい。被覆量が０．１重量％未満の場合には、十分に被覆することが困難となり、コートむらが生じることがある。また、５．０重量％を越える場合には、樹脂の被覆を球状磁性複合体粒子表面に密着させることはできるが、生成した球状磁性複合体粒子同士の凝集が生じ、球状磁性複合体粒子の粒子サイズの制御が困難になる。好ましくは０．５〜３．０重量％である。
【００８９】
本発明における樹脂被覆は、樹脂被覆層中に微粒子を含有させても良い。前記微粒子としては、例えばトナーに負帯電性を付与させるものとして、４級アンモニウム塩系化合物、トリフェニルメタン系化合物、イミダゾール系化合物、ニグロシン系染料、ポリアミン樹脂などによる微粒子が好ましい。一方、トナーに正帯電性を付与させるものとして、Ｃｒ、Ｃｏ等金属を含む染料、サリチル酸金属化合物、アルキルサリチル酸金属化合物などによる微粒子が好ましい。なお、これらの粒子は１種単独で使用して良いし、２種以上を併用しても良い。
【００９０】
また、本発明における樹脂被覆は、樹脂被覆層中に導電性微粒子を含有させても良い。樹脂中に導電性微粒子を含有させることが、磁性キャリアの抵抗を容易に制御することができる点で好ましい。前記導電性微粒子としては公知のものが使用可能であり、例えばアセチレンブラック、チャンネルブラック、ファーネスブラック、ケッチェンブラック等のカーボンブラック、Ｓｉ、Ｔｉ等の金属炭化物、Ｂ、Ｔｉ等の金属窒化物、Ｍｏ、Ｃｒ等の金属ホウ化物などが挙げられる。これらは１種単独で使用してよいし、２種以上を併用しても良い。これらの中でも、カーボンブラックが好ましい。
【００９１】
球状磁性複合体粒子の粒子表面に樹脂を被覆する場合には、公知のいかなる方法を用いても良い。例えば、乾式法、流動床法、スプレードライ法、ロータリードライ方式、万能攪拌機、ヘンシェルミキサー、ハイスピードミキサー等による浸漬乾燥法等によって行えばよい。
【００９２】
次に、本発明における二成分系現像剤について述べる。
【００９３】
本発明の磁性キャリアと組み合わせて使用するトナーとしては、公知のトナーを使用することができる。具体的には、結着樹脂、着色剤を主構成物とし、必要に応じて離型剤、磁性体、流動化剤などを添加したものを使用できる。また、トナーの製造方法は公知の方法を使用できる。
【００９４】
＜作用＞
本発明において重要な点は、粒子径の異なる強磁性酸化鉄粒子粉末をフェノール樹脂に分散してなる球状磁性複合体粒子であって、粒子径の大きな強磁性酸化鉄粒子粉末ａにより表層部が形成されることで粒子表面に微小な凹凸を形成、制御（表面粗さ、凹凸間隔、凹凸高さ、凹凸形状）することで、更に適切な電気抵抗値をもち電気抵抗の電圧依存性の少ない強磁性酸化鉄粒子粉末を用いることで、十分な電気抵抗、かつ電気抵抗値の電圧依存性の少ない電子写真用磁性キャリアを作製することである。
【００９５】
本発明に係る電子写真現像剤用磁性キャリアの製造法は、平均粒子径の異なる強磁性酸化鉄粒子ａと強磁性酸化鉄粒子ｂの混合粉末を使用し、強磁性酸化鉄粒子ａの平均粒子径ｒａと強磁性酸化鉄粒子ｂの平均粒子径ｒｂとの比ｒａ／ｒｂが１より大きく、強磁性酸化鉄粒子ａと強磁性酸化鉄粒子ｂとの重量比は、強磁性酸化鉄粒子ａと強磁性酸化鉄粒子ｂとの総量を１００重量部とした時、１〜５０重量部の範囲で強磁性酸化鉄粒子ａを含有した構成となっているので、フェノール樹脂をバインダーとして複合化した際に、強磁性酸化鉄粒子ａからなる表層部を形成した球状磁性複合体粒子が安定に得られ、その表層部は用いた強磁性酸化鉄粒子ａの粒子径と形状に沿って微小な凹凸を形成する。
図１から４のＳＥＭ写真に示すように、本発明に係る磁性キャリアは、表層部は平均粒子径の大きな強磁性酸化鉄粒子粉末の粒子径と形状に起因する微小な凹凸を有することを特徴とする。つまり、図５及び６のＳＥＭ写真に示すとおり、従来例のような粒子表面が平滑な磁性キャリアとは明らかに相違する。
【００９６】
その結果、樹脂被覆時の接着性が大幅に向上し、被覆層の剥がれや磨耗に対する耐久性に優れ、かつキャリアに対する機械的ストレスにも安定となり、トナースペントを引き起こしたりすることがなく長期に亘ってカブリ、濃度ムラがなく安定に維持できるようになった。更に、電気抵抗制御によって階調性の優れた画像を得ることができた。
【実施例】
【００９７】
以下、本発明の代表的な実施の形態を次の通りに説明するが、本発明はこれら実施例に限定されるものではない。尚、以下の説明において「部」及び「％」は、特に断りのない限り「重量部」及び「重量％」を意味する。
【００９８】
＜測定方法＞
強磁性酸化鉄粒子の平均粒子径は、透過型電子顕微鏡写真により撮影した写真、粒子３００個についてフェレ径により求めた値で示した。
【００９９】
強磁性酸化鉄粒子粉末の粒子形状は、透過型電子顕微鏡と「走査型電子顕微鏡Ｓ−４８００  」（（株）日立ハイテクノロジーズ製）により観察した写真から判断した。
【０１００】
ＢＥＴ比表面積値は、「Ｍｏｎｏ  Ｓｏｒｂ  ＭＳ−ＩＩ」（湯浅アイオニックス株式会社製）を用いてＢＥＴ法により求めた値で示した。
【０１０１】
飽和磁化は、振動試料型磁力計ＶＳＭ−３Ｓ−１５（東英工業（株）製）を用いて外部磁場７９５．８ｋＡ／ｍ（１０ｋＯｅ）のもとで測定した値で示した。
【０１０２】
強磁性酸化鉄粒子粉末中に含まれる金属元素量は「蛍光Ｘ線分析装置ＲＩＸ−２１００」（理学電気工業株式会社製）にて測定し、強磁性酸化鉄粒子粉末に対して元素換算で求めた値で示した。
【０１０３】
球状磁性複合体粒子の平均粒子径はレーザー回折式粒度分布計  ＬＡ７５０（（株）堀場製作所製）により計測して体積基準による値で示した。
【０１０４】
球状磁性複合体粒子表面の十点平均粗さＲｚ、最大高さＲｙ、算術平均粗さＲａ及び凹凸の平均間隔Ｓｍは、ＪＩＳ  Ｂ０６０１に準拠して超深度カラー３Ｄ形状測定レーザー顕微鏡（ＶＫ−９７００、キーエンス製）を用いて、球状磁性複合体粒子１粒子に対して１０００倍の視野にて観察を行った。形状測定は、球状磁性複合体粒子の中心部を中心点として測定距離を１０μｍに設定して、４５°間隔をとりながら８箇所測定したものを平均値で示し、更に任意に選んだ１００個のキャリア表面の測定平均値を平均化して値で示した。尚、形状測定をする際、測定誤差を軽減させるための補正処理を行ってから測定を行っている。
【０１０５】
球状磁性複合体粒子の粒子形状は「走査型電子顕微鏡Ｓ−４８００  」（（株）日立ハイテクノロジーズ製）により観察した写真から判断した。
【０１０６】
真比重はマルチボリウム密度計１３０５型（マイクロメリティクス／島津製作所製）で測定した値で示した。
【０１０７】
球状磁性複合体粒子の電気抵抗値（体積固有抵抗値）は、ハイレジスタンスメーター４３３９Ｂ（横河ヒューレットパッカード製）により試料１．０ｇで測定した値で示した。
【０１０８】
球形度は、「走査型電子顕微鏡Ｓ−４８００  」（（株）日立ハイテクノロジーズ製）により観察した２００個以上の球状磁性複合体粒子が写ったＳＥＭ写真より、１個の粒子の長軸径（ｌ）と短軸径（ｗ）を測定し、ｌ／ｗ比で示した。
【０１０９】
＜被覆樹脂キャリアの耐久性テスト＞
被覆樹脂キャリアの耐久テストは、サンプルミルＳＫ−Ｍ１０（協立理工（株）社製）により被覆樹脂キャリア試料１０ｇを投入し、回転数１６０００ｒｐｍで３０秒間攪拌した。
【０１１０】
耐久性評価は、下記式で示したように攪拌前後の粒度分布変化を測定し、粒子径２２μｍ以下の粒子の体積率の増加量から微粒子発生率を算出し、以下の５段階で評価した。
微粒子発生率（％）＝（攪拌後の粒子径２２μｍ以下の体積率）−（攪拌前の粒子径２２μｍ以下の体積率）
【０１１１】
Ａ：耐久性テスト前後の微粉発生率が０％以上０．１％未満
Ｂ：耐久性テスト前後の微粉発生率が０．１％以上０．５％未満
Ｃ：耐久性テスト前後の微粉発生率が０．５％以上１．０％未満
Ｄ：耐久性テスト前後の微粉発生率が１．０％以上３．０％未満
Ｅ：耐久性テスト前後の微粉発生率が３．０％以上
【０１１２】
耐久テスト後の磁性キャリアの表面状態（樹脂被覆層の剥れや磨耗等）は走査型電子顕微鏡により下記の３段階で評価した。
Ａ：被覆層の剥れや磨耗等が無し
Ｂ：被覆層の剥れや磨耗等がわずかに有り
Ｃ：被覆層の剥れや磨耗等が極めてひどい
【０１１３】
＜被覆樹脂キャリアの強制劣化テスト＞
被覆樹脂キャリアの強制劣化テストは、以下のように行った。被覆樹脂キャリア５０部を１００ｃｃのガラス製サンプル瓶の中に入れ、ふたをした後、ペイントコンディショナー（ＲＥＤ  ＤＥＶＩＬ社製）にて、２４時間振とうさせる。
【０１１４】
電気抵抗値は、下記式で示したように、振とう前後の各々のサンプルについて常温常湿下（２４℃、６０％ＲＨ）の電気抵抗値の変化率を％で表わし、以下の５段階で評価した。
電気抵抗値の変化率（％）＝Ｒ／ＲＩＮＩ×１００
Ｒ：印加電圧１００Ｖにおける強制劣化テスト後の電気抵抗値
ＲＩＮＩ：印加電圧１００Ｖにおける強制劣化テスト前の電気抵抗値
【０１１５】
Ａ：強制劣化テスト前後の変化幅が０％以上５％未満
Ｂ：強制劣化テスト前後の変化幅が５％以上１０％未満
Ｃ：強制劣化テスト前後の変化幅が１０％以上２０％未満
Ｄ：強制劣化テスト前後の変化幅が２０％以上３０％未満
Ｅ：強制劣化テスト前後の変化幅が３０％以上
【０１１６】
強制劣化テスト前後の帯電量は、下記式で示したように、振とう前後の各々のサンプルについて常温常湿下（２４℃，６０％ＲＨ）の帯電量の変化幅を％で表わし、以下の評価基準で行なった。Ｃ以上が実用上可能なレベルである。現像剤は本発明の複合体粒子、又は、樹脂被覆した磁性キャリアを９５部と負帯電性シアントナーａを５部とを十分に混合して調整した。
【０１１７】
帯電量の変化率（％）＝（１−Ｑ／ＱＩＮＩ）×１００
ＱＩＮＩ：強制劣化テスト前の帯電量
Ｑ：強制劣化テスト後の帯電量
【０１１８】
Ａ：強制劣化テスト前後の変化率が０％以上５％未満
Ｂ：強制劣化テスト前後の変化率が５％以上１０％未満
Ｃ：強制劣化テスト前後の変化率が１０％以上２０％未満
Ｄ：強制劣化テスト前後の変化率が２０％以上３０％未満
Ｅ：強制劣化テスト前後の変化率が３０％以上
【０１１９】
強制劣化テスト後の磁性キャリアの表面状態（樹脂被覆層の剥れや磨耗等）は走査型電子顕微鏡により下記の３段階で評価した。
Ａ：被覆層の剥れや磨耗等が無し
Ｂ：被覆層の剥れや磨耗等がわずかに有り
Ｃ：被覆層の剥れや磨耗等が極めてひどい
【０１２０】
＜画像評価における被覆樹脂キャリアの評価＞
現像剤は本発明の磁性キャリアを９５部と負帯電性シアントナーａを５部とを十分に混合して調整した。画像評価はエプソン製ＬＰ８０００Ｃを改造して用い、２４℃、６０％ＲＨの環境条件下（ＮＮ）及び３０℃、８０％ＲＨの環境条件下（ＨＨ）でバイアス電圧を変えて初期（１０００枚）、１０万枚及び１００万枚の耐刷評価を行い、以下の評価方法に基づいて評価した。
【０１２１】
なお、画像評価結果に対してランク付けを行なった。具体的な評価方法は下記のとおりである。
【０１２２】
（１）画像濃度（ベタ黒部の均一性も含む）
ベタ部の画像濃度をマクベス濃度計により測定した。ベタ黒部の均一性については限度見本を設け、目視で判定し、以下の５段階で評価した。Ｃ以上が実用上可能なレベルである。
【０１２３】
Ａ：原稿濃度を非常によく再現しており、濃度ムラがなく均一なベタ黒部である。
Ｂ：原稿濃度を再現しており、濃度ムラがない。
Ｃ：画像濃度がよく乗っている。
Ｄ：画像濃度は乗っているものの不均一な画像であり、白スジ等が多い。
Ｅ：全体的に濃度が低くエッジ効果が大きく、原稿濃度に比べ、大きく濃度が低下している。
【０１２４】
（２）カブリ
画像上のカブリについては、白地画像上のトナーカブリをミノルタ社製色彩色差計ＣＲ−３００のＬ＊ａ＊ｂ＊モードで測定し、ΔＥを求め、以下の４段階で評価した。Ｂ以上が実用上可能なレベルである。
【０１２５】
Ａ：ΔＥが１．０未満
Ｂ：ΔＥが１．０以上〜２．０未満
Ｃ：ΔＥが２．０以上〜３．０未満
Ｄ：ΔＥが３．０以上
【０１２６】
（３）階調性
前記画像評価に従って、初期（１０００枚）、１００００枚及び５００００枚印刷した画像について、ＫＯＤＡＫ社のグレースケール（０〜１９階調テストチャート）を用い、目視で階調パターンを色別できる数により以下の５段階で評価した。Ｃ以上が実用上可能なレベルである。
【０１２７】
Ａ：１５（Ｂ）階調以上
Ｂ：１３〜１４階調
Ｃ：１１〜１２階調
Ｄ：７（Ｍ）〜１０階調
Ｅ：６階調以下
【０１２８】
トナーの帯電量は、磁性キャリア９５部と下記の方法により製造したトナー５部を十分に混合し、ブローオフ帯電量測定装置ＴＢ−２００（東芝ケミカル社製）を用いて測定した。
【０１２９】
（トナー製造例）
ポリエステル樹脂                                          １００部
銅フタロシアニン系着色剤                                      ５部
帯電制御剤（ジ−ｔｅｒｔ−ブチルサリチル酸亜鉛化合物）        ３部
ワックス                                                      ９部
【０１３０】
上記材料をヘンシェルミキサーにより十分予備混合を行い、二軸押出式混練機により溶融混練し、冷却後ハンマーミルを用いて粉砕、分級して重量平均粒径７．４μｍの負帯電性青色粉体を得た。
【０１３１】
上記負帯電性青色粉体１００部と疎水性シリカ１部をヘンシェルミキサーで混合して負帯電性シアントナーａを得た。
【０１３２】
＜強磁性酸化鉄粒子＞
強磁性酸化鉄粒子ａ及び強磁性酸化鉄粒子ｂとして使用する強磁性酸化鉄粒子の諸特性を表１に示す。
【０１３３】
【表１】
0005630601.tif 000002
【０１３４】
＜強磁性酸化鉄粒子の親油化処理＞
［実施例１］
（親油化処理１）
フラスコに酸化鉄粒子４を１０００部仕込み十分に攪拌した後、エポキシ基を有するシラン系カップリング剤（商品名：ＫＢＭ−４０３  信越化学社製）５．０部を添加し、約１００℃まで昇温し３０分間良く混合攪拌することによりカップリング剤で被覆されている強磁性酸化鉄粒子粉末ａを得た。
【０１３５】
（親油化処理２）
フラスコに酸化鉄粒子１を１０００部仕込み十分に攪拌した後、エポキシ基を有するシラン系カップリング剤（商品名：ＫＢＭ−４０３  信越化学社製）１０．０部を添加し、約１００℃まで昇温し３０分間良く混合攪拌することによりカップリング剤で被覆されている強磁性酸化鉄粒子粉末ｂを得た。
【０１３６】
＜親油化処理後の強磁性酸化鉄粒子粉末の混合＞
フラスコに親油化処理１を行った強磁性酸化鉄粒子粉末ａ３０部と親油化処理２を行った強磁性酸化鉄粒子粉末ｂ７０部とを仕込み（ｒａ／ｒｂ＝１．５）、２５０ｒｐｍの攪拌速度で３０分間良く混合攪拌した。
【０１３７】
＜球状磁性複合体粒子の製造＞
フェノール                                                １０部
３７％ホルマリン                                          １５部
強磁性酸化鉄粒子ａ粉末及びｂ粉末の混合粉末              １００部
２５％アンモニア水                                      ３．５部
水                                                        １５部
上記材料を１Ｌの四つ口フラスコに入れ、２５０ｒｐｍの攪拌速度で攪拌しながら６０分間で８５℃に昇温させた後、同温度で１２０分間反応・硬化させることにより、強磁性酸化鉄粒子と硬化したフェノール樹脂からなる複合磁性体粒子の生成を行った。
【０１３８】
次に、フラスコ内の内容物を３０℃まで冷却後、上澄み液を除去し、さらに下層の沈殿物を水洗した後、風乾した。次いで、これを減圧下（５ｍｍＨｇ以下）に１５０〜２００℃で乾燥して球状磁性複合体粒子を得た。
【０１３９】
得られた球状磁性複合体粒子は、平均粒子径が３７μｍであり、十点平均粗さＲｚが１．２０μｍであり、最大高さＲｙが１．８０μｍであり、算術平均粗さＲａが０．２５μｍであり、凹凸の平均間隔Ｓｍが１．３０μｍであり、比重が３．８２ｇ／ｃｍ３であり、飽和磁化値が７５．４Ａｍ２／ｋｇであり、球形度（ｌ／ｗ）が１．１であった。尚、印加電圧１００Ｖのときの電気抵抗値Ｒ１００と、印加電圧３００Ｖのときの電気抵抗値Ｒ３００は、電気抵抗値が低くて測定できなかった。
【０１４０】
ここに得られた球状複合体粒子像と粒子表面像のＳＥＭ写真を図１及び図２に示す。図１は粒子構造であり、図２は粒子の表面構造である。球状複合体粒子は真球に近い球形を呈しており、粒子表面は強磁性酸化鉄粒子ａに起因する凸部が形成されており、粒子表面に微細な表面凹凸が形成されていることが確認された。
【０１４１】
得られた球状磁性複合体粒子の製造条件を表２に、諸特性を表３に示す。
【０１４２】
［実施例２〜４及び６〜１２］、［比較例４］
強磁性酸化鉄粒子ａ及びｂの種類及び混合比、親油化処理剤の種類、球状磁性複合体粒子の製造条件を種々変化させた以外は、実施例１と同一の条件で操作を行って球状磁性複合体粒子を得た。
【０１４３】
得られた球状磁性複合体粒子の製造条件を表２に、諸特性を表３に示す。
【０１４４】
［実施例５］
（親油化処理３）
フラスコに酸化鉄粒子１を３００部と酸化鉄粒子８を７００部仕込み、十分に攪拌した後エポキシ基を有するシラン系カップリング剤（商品名：ＫＢＭ−４０３  信越化学社製）１０．０部を添加し、約１００℃まで昇温し３０分間良く混合攪拌することによりカップリング剤で被覆されている強磁性酸化鉄粒子ａ及びｂの混合粉末を得た。
【０１４５】
球状磁性複合体粒子の製造に関しては、製造条件を種々変化させた以外は、実施例１と同一の条件で操作を行って球状磁性複合体粒子を得た。
【０１４６】
得られた球状磁性複合体粒子の製造条件を表２に、諸特性を表３に示す。
【０１４７】
［比較例１〜２及び６〜８］
強磁性酸化鉄粒子を１種類使用して親油化処理２を行う。
【０１４８】
親油化処理剤の種類、球状磁性複合体粒子の製造条件を種々変化させた以外は、実施例１と同一の条件で操作を行って球状磁性複合体粒子を得た。
【０１４９】
得られた球状磁性複合体粒子の製造条件を表２に、諸特性を表３に示す。
【０１５０】
［比較例３］
親油化処理した強磁性酸化鉄粒子粉末ａ及び強磁性酸化鉄粒子粉末ｂを全く混合しないで球状磁性複合体粒子の製造に使用する以外は、実施例１と同一の条件で操作を行って球状磁性複合体粒子を得た。
【０１５１】
得られた球状磁性複合体粒子の製造条件を表２に、諸特性を表３に示す。
【０１５２】
［比較例５］（特開２００８−４０２７０号公報の追試実験）
Ｆｅ２Ｏ３を７４部、ＭｎＯ２を２０部、Ｍｇ（ＯＨ）２を５部、ＺｎＯを１部計量した後、湿式ボールミルで２５時間混合し、粉砕してスプレードライヤにより造粒、乾燥し、電気炉にて８００℃、７時間の仮焼成１を行った。得られた仮焼成物１を、湿式ボールミルで２時間粉砕した後、スプレードライヤにより造粒、乾燥し、電気炉にて９００℃、６時間の仮焼成２を行った。得られた仮焼成物２を、湿式ボールミルで５時間粉砕した後、スプレードライヤにより造粒、乾燥し、電気炉にて９００℃、１２時間の本焼成を行いＭｎ−Ｍｇフェライト粒子を得た。
【０１５３】
得られたＭｎ−Ｍｇフェライト粒子の諸特性を表３に示す。
【０１５４】
【表２】
0005630601.tif 000003
【０１５５】
【表３】
0005630601.tif 000004
【０１５６】
＜樹脂被覆キャリアの製造＞
［実施例１３］
窒素気流下、ヘンシェルミキサー内に、実施例１の球状磁性複合体粒子粉末を１０００部及び、シリコーン系樹脂（商品名：ＫＲ２５１  信越化学社製）を固形分として１０部及びカーボンブラック（商品名：トーカブラック♯４４００  東海カーボン社製）を１．５部添加し、５０〜１５０℃の温度で１時間攪拌してカーボンブラックを含有したシリコーン系樹脂からなる樹脂被覆層の形成を行った。
【０１５７】
ここに得られた樹脂被覆磁性キャリアは、平均粒径が３９μｍであり、比重が３．６９ｇ／ｃｍ３であり、飽和磁化値が７２．９Ａｍ２／ｋｇであり、印加電圧１００Ｖのときの電気抵抗値Ｒ１００は、７．２×１０１２Ω・ｃｍであり、印加電圧３００Ｖのときの電気抵抗値Ｒ３００は、２．７×１０１２Ω・ｃｍであった。
【０１５８】
得られた樹脂被覆キャリア粒子１のシリコーン系樹脂による被覆は、走査型電子顕微鏡（（株）日立製作所製（Ｓ−４８００））で観察したところ、均一かつ十分なものであった。
【０１５９】
［実施例１４〜２４］、［比較例９〜１６］
球状複合体粒子の種類、被覆樹脂の種類、樹脂被覆量を種々変化させた以外は、実施例１３と同一の条件で操作を行って樹脂被覆磁性キャリアを得た。
【０１６０】
得られた樹脂被覆磁性キャリアの製造条件、及びその諸特性を表４に、耐久性評価、及び耐刷評価結果を表５に示す。
【０１６１】
【表４】
0005630601.tif 000005
【０１６２】
【表５】
0005630601.tif 000006
【０１６３】
表５に示すとおり、本発明に係る磁性キャリア及び現像剤は、耐久テストにおいて樹脂剥がれや磨耗を起こすことなく被覆樹脂との接着性に優れている為、画質に優れ、高濃度でかつ均一なベタ黒部の再現が得られた。また、被覆処理を施した強磁性酸化鉄粒子粉末を使用することで、磁性キャリアの電気抵抗を適正に制御し、且つ、電圧依存性が小さいことが長期に亘り維持できるものであり、１００万枚の印刷でも比較例に対し階調性に優れた画像特性が得られる磁性キャリアであることが確認された。
【産業上の利用可能性】
【０１６４】
本発明に係る磁性キャリアは、粒子表面に微小な凹凸を形成し、粒子表面の凹凸を制御することで被覆樹脂との接着性が非常に優れ、かつ凸部への負荷がかからない程度に凹凸制御をしている為、樹脂被覆層の剥がれや磨耗に対する耐久性が優れていて、キャリアに対する機械的ストレスに安定であり、トナースペントを引き起こしたりすることがなく長期に亘ってカブリ、濃度ムラがなく安定に維持される。更に、適切な電気抵抗値に制御でき、かつ電圧依存性が少ないので階調性に優れた高画質な画像を長く維持できるため、近年求められている課題を満足しており、電子写真現像剤に用いられる電子写真現像剤用磁性キャリア及び該電子写真現像剤用磁性キャリアとトナーとを有する二成分系現像剤として好適である。
【図１】
0005630601.tif 000007
【図２】
0005630601.tif 000008
【図３】
0005630601.tif 000009
【図４】
0005630601.tif 000010
【図５】
0005630601.tif 000011
【図６】
0005630601.tif 000012